(57)【要約】  被転写体に対する着色層の密着性を良好なものとしつつも、濃度の高い画像を形成でき、さらに、ブロッキングを抑制できる熱転写シートを提供すること。  基材１上に、基材１から剥離可能に着色層５が設けられた熱転写シートにおいて、着色層５、熱転写シートの最表面に位置させ、着色層５に、少なくとも、エチレン−酢酸ビニル共重合体、テルペンフェノール樹脂、及びカーボンブラックを含有せしめ、着色層５の総質量に対する、エチレン−酢酸ビニル共重合体とテルペンフェノール樹脂の合計質量を３５質量％以上とし、着色層５の総質量に対する、テルペンフェノール樹脂の質量を１２質量％以上３５質量％以下とし、着色層５の総質量に対する、カーボンブラックの質量が３０質量％以上６０質量％以下とすることで上記課題を解決する。
2018062147.tif 000002
【特許請求の範囲】
【請求項１】
基材上に、前記基材から剥離可能に着色層が設けられた熱転写シートであって、
前記着色層は、前記熱転写シートの最表面に位置し、
前記着色層は、少なくとも、エチレン−酢酸ビニル共重合体、テルペンフェノール樹脂、及びカーボンブラックを含有しており、
前記着色層の総質量に対する、前記エチレン−酢酸ビニル共重合体と前記テルペンフェノール樹脂の合計質量が３５質量％以上であり、
前記着色層の総質量に対する、前記テルペンフェノール樹脂の質量が１２質量％以上３５質量％以下であり、
前記着色層の総質量に対する、前記カーボンブラックの質量が３０質量％以上６０質量％以下であることを特徴とする熱転写シート。
【請求項２】
基材上に、前記基材から剥離可能に着色層が設けられた熱転写シートであって、
前記着色層は、前記熱転写シートの最表面に位置し、
前記着色層は、少なくとも、カルナバワックス、テルペンフェノール樹脂、及び着色剤を含有していることを特徴とする熱転写シート。
【請求項３】
前記テルペンフェノール樹脂のＳＰ値が、９以上であることを特徴とする請求項２に記載の熱転写シート。
【請求項４】
前記基材上に、前記基材から剥離可能に転写層が設けられ、
前記転写層が、前記基材側から、剥離層、前記着色層がこの順で積層されてなる積層構成を呈していることを特徴とする請求項１乃至３の何れか１項に記載の熱転写シート。
【発明の詳細な説明】
【技術分野】
【０００１】
本発明は、熱転写シートに関する。
【背景技術】
【０００２】
印画物の形成に用いられる熱転写シートの一形態として、基材上に、当該基材から剥離可能に着色層（熱溶融インキ層と称される場合もある）が設けられ、着色層に、カーボンブラック等の色材、及び熱溶融性のワックスやバインダー樹脂等を含有せしめた熱転写シートが知られている。このような熱転写シートを用いた印画物の形成には、通常、溶融型熱転写方式が用いられる。溶融型熱転写方式は、サーマルヘッド等の加熱デバイスにより熱転写シートに画像情報に応じたエネルギーを印加して着色層を溶融或いは軟化させ、被転写体上に、溶融或いは軟化した着色層を転写する（着色層を移行させる）熱転写方式である。溶融型熱転写方式は、文字、線画等の２値画像の画像形成に適している。【０００３】
溶融型熱転写方式に用いられる熱転写シートには、濃度の高い画像（高濃度画像）の形成が可能であることが求められている。この要求に対しては、通常、着色層に含有せしめる色材の含有量を多くする等の対策がとられている。ところで、溶融型熱転写方式を用いた印画物の形成にあたり、被転写体上に、熱転写シートの着色層を密着性よく転写させるためには、熱転写シートの着色層自体が、被転写体に対する良好な密着性を有していることが必要となる。着色層自体に、被転写体に対する良好な密着性を付与するためには、着色層に、密着性を有する成分を多く含有せしめることが必要となるものの、高濃度画像を形成することを主眼として、着色層に含有せしめる色材の含有量を多くしていった場合には、その分、着色層の総質量に対する密着性付与成分の含有量は減少することとなり、着色層に、被転写体に対する十分な密着性を付与することが困難となる。つまりは、濃度の高い画像形成を可能とすることと、被転写体に対する密着性を向上させることは、トレードオフの関係にあるといえる。【０００４】
このような状況下、着色層上に、被転写体に対する密着性を向上させるための層を設けた熱転写シート等が提案されている。例えば、特許文献１には、基材上に、プライマー層、熱溶融性インキ層、及びオーバーコート層を順次積層した熱転写記録媒体が開示されている。しかしながら、特許文献１に開示がされているように、着色層上に、オーバーコート層を設けた場合には、被転写体に対する着色層（特許文献１で言う熱溶融性インキ層）の密着性を向上させることができる一方で、熱転写シートを巻取り保存した場合に、ブロッキングが発生しやすくなるといった新たな問題が生ずることとなる。また、熱転写シートを製造するにあたっては、熱転写シートの層構成を簡略なものとすることが望ましく、着色層上に、オーバーコート層等の他の層を設ける場合には、当該熱転写シートの製造工程が煩雑になり、製造時の歩留まりが低下する傾向にある。この点を考慮すると、着色層上に他の層を設けることなく、つまりは、着色層自体が、被転写体に対する良好な密着性を有し、且つ濃度の高い画像形成が可能であり、さらには、ブロッキングを抑制できる機能を有していることが望ましい。
【先行技術文献】
【特許文献】
【０００５】
【特許文献１】特許第３５７８４８５号公報
【発明の概要】
【発明が解決しようとする課題】
【０００６】
本発明はこのような状況に鑑みてなされたものであり、被転写体に対する着色層の密着性を良好なものとしつつも、濃度の高い画像を形成でき、さらに、ブロッキングを抑制できる熱転写シートを提供することを主たる課題とする。
【課題を解決するための手段】
【０００７】
上記課題を解決するための本発明は、基材上に、前記基材から剥離可能に着色層が設けられた熱転写シートであって、前記着色層は、前記熱転写シートの最表面に位置し、前記着色層は、少なくとも、エチレン−酢酸ビニル共重合体、テルペンフェノール樹脂、及びカーボンブラックを含有しており、前記着色層の総質量に対する、前記エチレン−酢酸ビニル共重合体と前記テルペンフェノール樹脂の合計質量が３５質量％以上であり、前記着色層の総質量に対する、前記テルペンフェノール樹脂の質量が１２質量％以上３５質量％以下の範囲内であり、前記着色層の総質量に対する、前記カーボンブラックの質量が３０質量％以上６０質量％以下の範囲内であることを特徴とする。【０００８】
上記課題を解決するための本発明は、基材上に、前記基材から剥離可能に着色層が設けられた熱転写シートであって、前記着色層は、前記熱転写シートの最表面に位置し、前記着色層は、少なくとも、カルナバワックス、テルペンフェノール樹脂、及び着色剤を含有していることを特徴とする。【０００９】
前記テルペンフェノール樹脂のＳＰ値が、９以上であってもよい。【００１０】
また、前記基材上に、前記基材から剥離可能に転写層が設けられ、前記転写層が、前記基材側から、剥離層、前記着色層がこの順で積層されてなる積層構成を呈していてもよい。
【発明の効果】
【００１１】
本発明の熱転写シートによれば、被転写体に対する着色層の密着性を良好なものとしつつも、濃度の高い画像を形成でき、さらに、ブロッキングを抑制できる。
【図面の簡単な説明】
【００１２】
【図１】本発明の熱転写シートの一例を示す概略断面図である。
【図２】本発明の熱転写シートの一例を示す概略断面図である。
【図３】本発明の熱転写シートの一例を示す概略断面図である。
【図４】本発明の熱転写シートの一例を示す概略断面図である。
【発明を実施するための形態】
【００１３】
以下、本発明の熱転写シートの実施の形態を、図面等を参照しながら説明する。なお、本発明は多くの異なる態様での実施が可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本願明細書と各図において、既出の図に関して前述したものと同様の要素には、同一の符号を付して、詳細な説明を適宜省略することがある。また、説明の便宜上、上方又は下方等という語句を用いて説明するが、上下方向が逆転してもよい。左右方向についても同様である。
【００１４】
＜＜熱転写シート＞＞
本発明の一実施形態の熱転写シート１００（以下、一実施形態の熱転写シートと言う）は、基材１の一方の面上に、当該基材１から剥離可能に着色層５が設けられた構成を呈している（図１〜図４参照）。着色層５は、熱転写シート１００の最表面に位置しており、被転写体と一実施形態の熱転写シート１００とを組合せて用い、溶融型熱転写方式により、溶融、或いは軟化した着色層を被転写体上に転写するときに、被転写体と直接的に接する層となる。本願明細書で言う溶融型熱転写方式とは、サーマルヘッド等の加熱デバイスにより、熱転写シートの着色層に画像情報に応じたエネルギーを印加し、エネルギーの印加により溶融、或いは軟化した着色層を、被転写体上に転写して画像を形成する熱転写方式である。
【００１５】
（基材）
基材１は、一実施形態の熱転写シート１００における必須の構成であり、基材１の一方の面上に設けられる着色層５、或いは、基材１と着色層５との間に設けられる任意の層を保持する。基材１の材料については特に限定はなく、例えば、ポリエチレンテレフタレート等のポリエステル、ポリアリレート、ポリカーボネート、ポリウレタン、ポリイミド、ポリエーテルイミド、セルロース誘導体、ポリエチレン、エチレン−酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン−パーフルオロアルキルビニルエーテル共重合体、ポリビニルフルオライド、テトラフルオロエチレン−エチレン共重合体、テトラフルオロエチレン−ヘキサフルオロプロピレン共重合体、ポリクロロトリフルオロエチレン、ポリビニリデンフルオライド等の各種プラスチックフィルム、又はシート等を用いることができる。また、これ以外を用いることもできる。
【００１６】
また、基材１に表面処理を施してもよい。表面処理の方法としては、例えば、コロナ放電処理、火炎処理、オゾン処理、紫外線処理、放射線処理、粗面化処理、化学薬品処理、プラズマ処理、低温プラズマ処理、プライマー処理、グラフト化処理等を挙げることができる。
【００１７】
基材１の厚みについて特に限定はなく、通常、２．５μｍ以上６．０μｍ以下の範囲内である。
【００１８】
（着色層）
基材１の一方の面（図示する形態では上面）には、着色層５が設けられている。着色層５は、図１に示すように、基材１と直接的に接するように設けられていてもよく、図２、図３に示すように、任意の層を介して、間接的に設けられていてもよい。なお、図２に示す形態の熱転写シート１００は、基材１上に、当該基材１から剥離可能に転写層１０が設けられており、転写層１０は、基材１側から、剥離層３、着色層５がこの順で積層されてなる積層構成を呈している。また、図３に示す形態の熱転写シート１００は、基材１上に、離型層２、着色層５がこの順で積層されてなる構成を呈している。なお、剥離層３、離型層２は、一実施形態の熱転写シート１００における任意の構成である。
【００１９】
着色層５は、必須の成分として、エチレン−酢酸ビニル共重合体、テルペンフェノール樹脂、及びカーボンブラックを含有している。着色層５は、これら必須の成分とともに、任意の成分を含有していてもよい。そして、一実施形態の熱転写シート１００は、着色層５の総質量に対する、エチレン−酢酸ビニル共重合体とテルペンフェノール樹脂の合計質量が３５質量％以上であり、着色層５の総質量に対する、テルペンフェノール樹脂の質量が１２質量％以上３５質量％以下の範囲内であり、着色層の総質量に対する、カーボンブラックの質量が３０質量％以上６０質量％以下の範囲内であることを特徴としている。
【００２０】
上記特徴を有する一実施形態の熱転写シート１００によれば、溶融型熱転写方式により、被転写体上に、溶融或いは軟化した着色層５を転写するときに、被転写体に対する着色層の密着性を良好なものとできる。また、被転写体上に濃度の高い画像を形成できる。また、熱転写シートの保存中等にブロッキングが生ずることを抑制できる。また、被転写体上に着色層５を転写するときの転写感度を向上させることができる。なお、本願明細書でいう着色層の転写感度とは、エネルギーを印加して着色層を被転写体上に転写していくときに、どの程度のエネルギーを印加することで、当該エネルギーが印加された領域の着色層を、抜けや、カスレなく、狙い通りに被転写体上に転写できるかを示す指標である。したがって、着色層の転写感度が高いという場合には、低いエネルギーで、抜けや、カスレを生じさせることなく、着色層を狙い通りに被転写体上に転写できることを意味する。
【００２１】
着色層５が含有しているエチレン−酢酸ビニル共重合体、及びテルペンフェノール樹脂は、着色層５に密着性を付与するための成分であり、着色層５の総質量に対する、エチレン−酢酸ビニル共重合体とテルペンフェノール樹脂の合計質量が３５質量％以上となるように、着色層５に、エチレン−酢酸ビニル共重合体、及びテルペンフェノール樹脂を含有せしめることで、被転写体上に着色層５を密着性よく転写できる。好ましい形態の着色層５は、着色層５の総質量に対する、エチレン−酢酸ビニル共重合体とテルペンフェノール樹脂の合計質量が５０質量％以上となっている。
【００２２】
上記で説明したように、エチレン−酢酸ビニル共重合体、及びテルペンフェノール樹脂は、着色層５に密着性を付与するための成分であるものの、着色層に、テルペンフェノール樹脂を含有せしめることなく、エチレン−酢酸ビニル共重合体を含有せしめた場合には、着色層に密着性を付与できる一方で、着色層の転写感度が不十分となる。したがって、この場合には、着色層に十分に高いエネルギーを印加しなければ、被転写体上に着色層を転写できず、印加されるエネルギーによって、被転写体が受けるダメージは増大する傾向にある。なお、被転写体がダメージを受けた場合には、被転写体の破損、変形等が生じやすくなる。
【００２３】
このような点を考慮した一実施形態の熱転写シート１００は、着色層５に十分な転写感度を付与するべく、着色層５の総質量に対する、テルペンフェノール樹脂の質量を１２質量％以上と規定している。
【００２４】
他方、着色層の総質量に対する、テルペンフェノール樹脂の含有量が多くなるにつれ、当該着色層を備える熱転写シートを巻取り保存等したときに、熱転写シートにブロッキングが生じやすくなる傾向にある。このような点を考慮した一実施形態の熱転写シート１００は、着色層５の総質量に対する、テルペンフェノール樹脂の質量を３５質量％以下と規定している。なお、一実施形態の熱転写シート１００における、ブロッキングの抑制効果は、テルペンフェノール樹脂の含有量の上限値を規定することと、後述するカーボンブラックの含有量の下限値を規定することによる相乗効果であると推察される。具体的には、後述するカーボンブラックを含有する着色層５とすることで、着色層５の表面を適度に粗面化させることができ、この着色層５の表面の粗面化と、ブロッキングを生じさせやすいテルペンフェノール樹脂の含有量の上限値を規定することによる相乗効果によって、ブロッキングの抑制が図られるものと推察される。
【００２５】
つまり、一実施形態の熱転写シート１００においては、着色層５の総質量に対する、テルペンフェノール樹脂の質量を１２質量％以上３５質量％以下の範囲内とすることで、ブロッキングを抑制しつつ、着色層５に十分な転写感度を付与している。また、着色層５の総質量に対する、エチレン−酢酸ビニル共重合体とテルペンフェノール樹脂の合計質量を３５質量％以上とすることで、着色層５に、被転写体に対する十分な密着性を付与している。より好ましい形態の着色層５は、着色層５の総質量に対する、テルペンフェノール樹脂の質量が１２質量％以上３０質量％以下の範囲内であり、さらに好ましくは、１７質量％以上３０質量％以下の範囲内である。
【００２６】
着色層が含有しているエチレン−酢酸ビニル共重合体は、テルペンフェノール樹脂の含有量の上限値を規定することで不足する着色層の密着性を補填する役割を果たしている。したがって、エチレン−酢酸ビニル共重合体の含有量について特に限定はなく、テルペンフェノール樹脂の含有量に応じて適宜調整すればよい。具体的には、着色層５の総質量に対する、エチレン−酢酸ビニル共重合体とテルペンフェノール樹脂の合計質量が３５質量％以上であるとの条件、及び着色層５の総質量に対する、テルペンフェノール樹脂の質量が１２質量％以上３５質量％以下の範囲内であるとの条件を満たす範囲で適宜調整すればよい。
【００２７】
また、本願明細書で言うテルペンフェノール樹脂には、テルペン類とフェノールモノマーとの共重合体と、テルペン類の単独重合体または共重合体をフェノール変性したものの双方が含まれる。テルペン類とは、イソプレン（Ｃ5Ｈ8）を構成単位とし、当該イソプレンが２個以上重合したモノマーを意味し、モノテルペン（Ｃ10）、セスキテルペン（Ｃ15）、ジテルペン（Ｃ20）、セスタテルペン（Ｃ25）、トリテルペン（Ｃ30）、テトラテルペン（Ｃ40）等、さらにカルボニル基、ヒドロキシ基等の置換基を有するテルペノイド等が含まれる。テルペン類の具体例としては、ピネン、ジペンテン、カレン、ミルセン、オシメン、リモネン、テルピノレン、テルピネン、サビネン、トリシクレン等を挙げることができる。また、フェノール系モノマーの具体例としては、フェノール、クレゾール、ビスフェノールＡ等を挙げることができる。着色層５は、テルペンフェノール樹脂として１種を含有していてもよく、２種以上を含有していてもよい。着色層５が２種以上のテルペンフェノール樹脂を含有する場合には、テルペンフェノール樹脂の質量は、２種以上のテルペンフェノール樹脂の合計質量を意味する。
【００２８】
着色層５は、上記エチレン−酢酸ビニル共重合体、テルペンフェノール樹脂とともに、カーボンブラックを含有しており、一実施形態の熱転写シート１００においては、着色層５の総質量に対する、カーボンブラックの質量を３０質量％以上６０質量％以下の範囲内に規定している。
【００２９】
着色層５の総質量に対する、カーボンブラックの質量を３０質量％以上６０質量％以下の範囲内に規定した一実施形態の熱転写シートによれば、当該一実施形態の熱転写シートを用いて、十分な濃度を有する画像を形成でき、また、ブロッキングの発生を十分に抑制できる。
【００３０】
カーボンブラックの粒子径について特に限定はないが、０．０１μｍ以上０．２μｍ以下の範囲内が好ましく、０．０１μｍ以上０．１５μｍ以下の範囲内がより好ましく、０．０１μｍ以上０．１μｍ以下の範囲内がさらに好ましく、０．０２μｍ以上０．０８μｍ以下の範囲内が特に好ましい。粒子径がこの範囲内のカーボンブラックを含有する着色層５とすることで、ブロッキングの抑制効果の更なる向上を図ることができる。なお、カーボンブラックの粒子径とは、電子顕微鏡観察にて求めた算術平均粒子径を意味し、ＪＩＳ−Ｚ−８８２７−１（２００８）に準拠する方法により算出できる。
【００３１】
また、着色層の総質量に対する、エチレン−酢酸ビニル共重合体とテルペンフェノール樹脂とカーボンブラックの合計質量は、６５質量％以上となっていればよいが、７０質量％以上であることが好ましく、８０質量％以上であることがより好ましい。
【００３２】
着色層５は、上記で説明した必須の成分である、エチレン−酢酸ビニル共重合体、テルペンフェノール樹脂、カーボンブラックとともに、上記で説明した各必須の成分の含有量を妨げない範囲で、任意の成分を含有していてもよい。任意の成分としては、従来公知のバインダー樹脂、従来公知の有機又は無機の顔料或いは染料、熱導電性物質などを挙げることができる。
【００３３】
着色層５の厚みについて特に限定はないが、０．５μｍ以上２μｍ以下の範囲内が好ましい。
【００３４】
着色層５の形成方法について特に限定はなく、例えば、エチレン−酢酸ビニル共重合体、テルペンフェノール樹脂、カーボンブラック、必要に応じて添加される任意の成分を、適当な溶媒に分散、或いは溶解した着色層用塗工液を調製し、この塗工液を、基材１の一方の面上、又は基材１の一方の面上に任意に設けられる層上に、塗布・乾燥して形成できる。塗布方法としては、例えば、グラビア印刷法、スクリーン印刷法、グラビア版を用いたリバースコーティング法等を挙げることができる。また、これ以外の塗布方法を用いることもできる。このことは、後述する各種塗工液の塗布方法についても同様である。
【００３５】
（転写層）
図２に示すように、基材１上に転写層１０を設け、転写層１０を、剥離層３、着色層５がこの順で積層されてなる積層構成としてもよい。転写層１０は、基材１から剥離可能に設けられ、溶融型熱転写方式により、被転写体上に転写される層である。
【００３６】
転写層を構成する剥離層３は、基材１からの剥離性を有する樹脂であればよい。剥離性を有する樹脂としては、例えば、アクリル樹脂、フェノキシ樹脂、ポリカーボネート樹脂、ポリスチレン樹脂、シリコーン変性樹脂等を挙げることができる。これらの成分は１種を単独で用いてもよく、２種以上を併用して用いることができる。
【００３７】
また、図２に示す形態の熱転写シートでは、被転写体上に転写層１０を転写して印画物を形成したときに、剥離層３が、印画物の最表面に位置する層となる。したがって、印画物の耐擦過性の向上を図るべく、剥離層３に滑剤を含有してもよい。滑剤としては、例えば、変性シリコーンオイル、シリコーン変性樹脂などのシリコーン類、ステアリン酸亜鉛、ステアリルリン酸亜鉛、ステアリン酸カルシウム、ステアリン酸マグネシウムなどの金属石鹸類、脂肪酸アミド、ポリエチレンワックス、カルナバワックス、パラフィンワックス、などを挙げることができる。また、滑剤にかえて、或いはこれとともに、剥離層３に、メタクリル酸エステル共重合体、塩化ビニル−酢酸ビニル共重合体、ポリエステル樹脂、ポリカーボネート樹脂、アクリル樹脂、紫外線吸収性樹脂、エポキシ樹脂、ポリスチレン樹脂、ポリウレタン樹脂、アクリルウレタン樹脂、これらの各樹脂をシリコーン変性させた樹脂、これらの各樹脂の混合物、電離放射線硬化性樹脂、紫外線吸収性樹脂等を含有せしめてもよい。耐擦過性等のさらなる向上を目的とする場合には、剥離層３は、カルナバワックスを含有していることが好ましい。
【００３８】
紫外線吸収性樹脂としては、例えば、反応性紫外線吸収剤を熱可塑性樹脂又は上記の電離放射線硬化性樹脂に反応、結合させて得た樹脂を使用できる。より具体的には、サリシレート系、ベンゾフェノン系、ベンゾトリアゾール系、置換アクリロニトリル系、ニッケルキレート系、ヒンダートアミン系のような従来公知の非反応性の有機系紫外線吸収剤に、付加重合性二重結合（例えばビニル基、アクリロイル基、メタアクリロイル基など）、アルコール性水酸基、アミノ基、カルボキシル基、エポキシ基、イソシアネート基のような反応性基を導入したものが挙げられる。
【００３９】
また、剥離層３には、上記で例示した任意の成分以外に、例えば、ヒンダードアミン系、Ｎｉキレート系などの光安定剤、ヒンダードフェノール系、硫黄系、リン系、ラクトン系などの酸化防止剤等の成分が含有されていてもよい。これら任意の成分は、１種を単独で用いてもよく、２種以上を併用して用いることもできる。
【００４０】
剥離層３は、上記で例示した成分を適当な溶剤系溶媒に溶解或いは分散させた剥離層用塗工液を調製し、この塗工液を、基材１の一方の面上、又は基材１の一方の面上に任意に設けられる層上に、塗布・乾燥して形成できる。剥離層３の厚みは、０．１μｍ以上５μｍ以下の範囲内が一般的であり、０．５μｍ以上５μｍ以下の範囲内であることが好ましい。
【００４１】
また、剥離層３と着色層５との密着性を向上させるべく、剥離層３と着色層５との間にプライマー層を設けてもよい（図示しない）。プライマー層を構成する成分としては、例えば、紫外線吸収性樹脂、ポリエステル系樹脂、ポリカーボネート系樹脂、ブチラール系樹脂、ポリウレタン系樹脂、ポリアミド系樹脂、エポキシ系樹脂、フェノール系樹脂、ポリ塩化ビニル系樹脂、ポリ酢酸ビニル系樹脂、塩化ビニル−酢酸ビニル共重合体、酸変性ポリオレフィン系樹脂、エチレンと酢酸ビニル或いはアクリル酸などとの共重合体、（メタ）アクリル系樹脂、ポリビニルアルコール系樹脂、ポリビニルアセタール樹脂、ポリブタジエン系樹脂、ゴム系化合物などを挙げることができる。また、マイクロシリカやポリエチレンワックスなどのフィラーを併用してもよい。
【００４２】
（離型層）
また、図３に示すように、基材１と着色層５との間に、離型層２を設けてもよい。離型層２は、溶融型熱転写方式により、被転写体上に着色層５を転写するときに、基材１側に残る層である。
【００４３】
離型層を構成する樹脂としては、例えば、ワックス類、シリコーンワックス、シリコーン樹脂、シリコーン変性樹脂、フッ素樹脂、フッ素変性樹脂、ポリビニルアルコール、アクリル樹脂、熱硬化性エポキシ−アミノ共重合体、及び熱硬化性アルキッド−アミノ共重合体（熱硬化性アミノアルキド樹脂）等を挙げることができる。これらの樹脂は１種を単独で用いてもよく、２種以上を併用して用いてもよい。離型層の厚みについて特に限定はないが、０．５μｍ以上５μｍ以下の範囲内が一般的である。
【００４４】
また、図２に示す形態において、基材１と転写層１０との間に離型層を設けてもよい。
【００４５】
（背面層）
また、基材１の他方の面上に、耐熱性、及び印画時におけるサーマルヘッドの走行性等を向上させるための背面層（図示しない）を設けてもよい。なお、背面層は、一実施形態の熱転写シート１００における任意の構成である。
【００４６】
背面層は、従来公知の熱可塑性樹脂等を適宜選択して形成できる。このような、熱可塑性樹脂として、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂や、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂やポリビニルアセトアセタール樹脂等のポリビニルアセタール樹脂、及びこれらのシリコーン変性物等が挙げられる。
【００４７】
また、背面層には、上記熱可塑性樹脂に加え、スリップ性を向上させる目的で、ワックス、高級脂肪酸アミド、リン酸エステル化合物、金属石鹸、シリコーンオイル、界面活性剤等の離型剤、フッ素樹脂等の有機粉末、シリカ、クレー、タルク、炭酸カルシウム等の無機粒子等の各種添加材が含有されていることが好ましく、リン酸エステル又は金属石鹸の少なくとも１種が含有されていることが特に好ましい。
【００４８】
背面層は、例えば、上記熱可塑性樹脂、必要に応じて添加される各種添加材を適当な溶媒に分散又は溶解させた塗工液を調整し、この塗工液を、基材１の他方の面上に、塗布・乾燥して形成できる。背面層の厚みは、耐熱性等の向上等の点から、０．０１μｍ以上５μｍ以下の範囲内が好ましく、０．０３μｍ以上２μｍ以下の範囲内がより好ましい。
【００４９】
図４に示すように、基材１の一方の面上に、着色層５、或いは着色層５を含む転写層１０と面順次に、他の層を設けることもできる。図４に示す形態の熱転写シート１００は、基材１の一方の面上に、着色層５と面順次に、保護層２０が設けられている。また、保護層２０にかえて、或いは保護層２０とともに、各色の色材層を、着色層５、或いは転写層１０と面順次に設けることもできる（図示しない）。例えば、イエローの昇華性染料を含有するイエロー色材層、マゼンタの昇華性染料を含有するマゼンタ色材層、シアンの昇華性染料を含有するシアン色材層の何れか１つ、或いは全部を、着色層５、或いは転写層１０と面順次に設けることもできる。
【００５０】
（被転写体）
印画物を形成するときに、一実施形態の熱転写シートと組合せて用いられる被転写体としては、例えば、普通紙、上質紙、トレーシングペーパー等の紙基材、また、ポリエチレンテレフタレート塩化ビニル、塩化ビニル−酢酸ビニル共重合体、ポリカーボネート、ポリプロピレンなどから構成されるプラスチックフィルムや、プラスチックカード等を挙げることができる。なお、一実施形態の熱転写シート１００は、着色層５の転写感度が良好であり、低いエネルギーの印加によって被転写体上に、着色層５、或いは着色層５を含む転写層１０を転写できる。したがって、一実施形態の熱転写シート１００によれば、熱によりダメージが受けやすい被転写体や、厚みを薄くした被転写体であっても、被転写体がダメージを受けることなく、或いは被転写体が受けるダメージを抑制しつつ、被転写体上に着色層５が転写されてなる画像を形成できる。
【００５１】
＜＜他の実施形態の熱転写シート＞＞
次に、本発明の他の実施形態の熱転写シート１００（以下、他の実施形態の熱転写シートと言う）は、基材１の一方の面上に、当該基材１から剥離可能に着色層５が設けられた構成を呈している（図１〜図４参照）。
【００５２】
他の実施形態の熱転写シート１００は、着色層５の構成が相違している点を除いて、それ以外は、全て上記で説明した一実施形態の熱転写シート１００と共通している。したがって、着色層５以外の構成については、上記で説明した一実施形態の熱転写シート１００の構成を適宜選択して用いることができ、ここでの詳細な説明は省略する。
【００５３】
（他の実施形態の熱転写シートにおける着色層）
他の実施形態の熱転写シート１００における着色層５（以下、他の実施形態の着色層と言う）は、必須の成分として、カルナバワックス、テルペンフェノール樹脂、及び着色剤を含有している。この特徴を有する他の実施形態の熱転写シート１００によれば、溶融型熱転写方式により、被転写体上に、溶融或いは軟化した他の実施形態の着色層５を転写するときの、被転写体と他の実施形態の着色層との密着性を良好なものとできる。他の実施形態の着色層５は、特に、紙基材に対する密着性が良好であり、したがって、他の実施形態の熱転写シート１００は、被転写体として紙基材を用いる場合に好適である。
【００５４】
また、好ましい他の実施形態の着色層５は、上記テルペンフェノールとして、ＳＰ値が９以上のテルペンフェノールを含有している。ＳＰ値が９以上のテルペンフェノールを含有する、他の実施形態の着色層５によれば、当該着色層５を用いて、形成される画像に耐久性を付与できる。
【００５５】
本願明細書でいうＳＰ値とは、相溶性パラメータ（Ｓｏｌｕｂｉｌｉｔｙｙ  Ｐａｒａｍｅｔｅｒ）を意味し、Ｈｏｙの定数を使用して算出された値を意味する。
【００５６】
他の実施形態の着色層５が含有している着色剤についても特に限定はなく、溶融型熱転写方式に適用される着色層の分野で、従来公知の着色剤を適宜選択して用いることができる。着色剤の色としては、シアン、マゼンタ、イエロー、ブラックに限定されるものではなく、種々の色の着色剤を使用できる。着色剤の一例としては、上記で説明したカーボンブラックや、顔料等を挙げることができる。
【００５７】
また、他の実施形態の着色層５は、上記カルナバワックス、テルペンフェノール樹脂、及び着色剤以外に任意の成分を含有していてもよい。好ましい他の実施形態の熱転写シート１００は、上記一実施形態の熱転写シート１００と同様に、エチレン−酢酸ビニル共重合体等を含有していている。
【００５８】
他の実施形態の着色層５が含有している、カルナバワックス、テルペンフェノール樹脂、及び着色剤の含有量について特に限定はないが、他の実施形態の着色層５の総質量に対する、カルナバワックスの含有量は、１０質量％以上５０質量％以下の範囲が好ましく、２０質量％以上４０質量％以下の範囲がより好ましい。カルナバワックスを上記好ましい範囲で含有する他の実施形態の着色層５とすることで、被転写体に対する着色層の密着性をさらに向上させることができる。
【００５９】
また、他の実施形態の着色層５の総質量に対する、テルペンフェノールの含有量は、１５質量％以上３５質量％以下の範囲が好ましく、１０質量％以上３０質量％以下の範囲がより好ましい。特には、ＳＰ値が９以上のテルペンフェノールを、上記好ましい範囲で含有していることが好ましい。
【００６０】
また、他の実施形態の着色層５の総質量に対する、着色剤の含有量は、２０質量％以上６０質量％以下の範囲が好ましく、３０質量％以上５０質量％以下の範囲がより好ましい。
【００６１】
また、好ましい他の実施形態の着色層５は、さらに、他の実施形態の着色層の総質量に対する、カルナバワックスと、テルペンフェノールと、着色剤の合計の含有量が、７０質量％以上となっており、より好ましくは、８０質量％以上となっている。上限値について特に限定はなく、１００質量％である。
【実施例】
【００６２】
次に実施例及び比較例を挙げて本発明を更に具体的に説明する。以下、特に断りのない限り、部または％は質量基準である。【００６３】
（実施例１）
基材として厚さ４．５μｍの２軸延伸ポリエチレンテレフタレートフィルム（以下ＰＥＴと表示）（ルミラー（登録商標）  東レ（株））を用い、当該基材の一方の面に、下記組成からなる背面層用塗工液を塗布・乾燥して、乾燥時の厚みが０．０６μｍの背面層を形成した。次に、基材の他方の面に、下記組成からなる剥離層用塗工液を塗布・乾燥して、乾燥時の厚みが０．７μｍの剥離層を形成した。続いて、剥離層上に下記組成からなる着色層用塗工液１を塗布・乾燥して、乾燥時の厚みが０．８μｍの着色層を形成することで実施例１の熱転写シート１を形成した。【００６４】
＜背面層用塗工液＞
・アクリル変性シリコーン                                    １０部
（ポリアロイ  ＮＳＡ−Ｘ５５  ナトコ（株））
・シリコーンイソシアネート                                    ２部
（ダイアロマー（登録商標）ＳＰ９０１  大日精化工業（株））
・メチルエチルケトン                                        ２０部
・トルエン                                                  ２０部【００６５】
＜剥離層用塗工液＞
・カルナバワックス（融点８６℃）                          １００部
（ＷＥ−９５  コニシ（株））
・水                                                        ２５部
・イソプロピルアルコール                                    ７５部【００６６】
＜着色層用塗工液１＞
・カーボンブラック                                          ５０部
（Ｃ／Ｂ＃４４  三菱ケミカル（株））
・エチレン−酢酸ビニル共重合体                              ３０部
（エバフレックス（登録商標）ＥＶ２５０  三井・デュポンポリケミカル（株））
・テルペンフェノール樹脂                                    ２０部
（ＹＳポリスターＴ１００  ヤスハラケミカル（株））
・メチルエチルケトン                                          １部
・トルエン                                                  ２０部【００６７】
（実施例２）
着色層用塗工液１を下記組成の着色層用塗工液２に変更した以外は、全て実施例１と同様にして実施例２の熱転写シートを得た。【００６８】
＜着色層用塗工液２＞
・カーボンブラック                                          ５０部
（Ｃ／Ｂ＃４４  三菱ケミカル（株））
・エチレン−酢酸ビニル共重合体                          ３７．５部
（エバフレックス（登録商標）ＥＶ２５０  三井・デュポンポリケミカル（株））
・テルペンフェノール樹脂                                １２．５部
（ＹＳポリスターＴ１００  ヤスハラケミカル（株））
・メチルエチルケトン                                          １部
・トルエン                                                  ２０部【００６９】
（実施例３）
着色層用塗工液１を下記組成の着色層用塗工液３に変更した以外は、全て実施例１と同様にして実施例３の熱転写シートを得た。【００７０】
＜着色層用塗工液３＞
・カーボンブラック                                          ５０部
（Ｃ／Ｂ＃４４  三菱ケミカル（株））
・エチレン−酢酸ビニル共重合体                              ２０部
（エバフレックス（登録商標）ＥＶ２５０  三井・デュポンポリケミカル（株））
・テルペンフェノール樹脂                                    ３０部
（ＹＳポリスターＴ１００  ヤスハラケミカル（株））
・メチルエチルケトン                                          １部
・トルエン                                                  ２０部【００７１】
（実施例４）
着色層用塗工液１を下記組成の着色層用塗工液４に変更した以外は、全て実施例１と同様にして実施例４の熱転写シートを得た。【００７２】
＜着色層用塗工液４＞
・カーボンブラック                                          ５０部
（Ｃ／Ｂ＃４４  三菱ケミカル（株））
・エチレン−酢酸ビニル共重合体                              ３０部
（エバフレックス（登録商標）ＥＶ２５０  三井・デュポンポリケミカル（株））
・テルペンフェノール樹脂                                    ２０部
（ＹＳポリスターＴ８０  ヤスハラケミカル（株））
・メチルエチルケトン                                          １部
・トルエン                                                  ２０部【００７３】
（実施例５）
着色層用塗工液１を下記組成の着色層用塗工液５に変更した以外は、全て実施例１と同様にして実施例５の熱転写シートを得た。【００７４】
＜着色層用塗工液５＞
・カーボンブラック                                          ４０部
（Ｃ／Ｂ＃４４  三菱ケミカル（株））
・エチレン−酢酸ビニル共重合体                              ３０部
（エバフレックス（登録商標）ＥＶ２５０  三井・デュポンポリケミカル（株））
・テルペンフェノール樹脂                                    １５部
（ＹＳポリスターＴ１００  ヤスハラケミカル（株））
・合成石油樹脂                                              １５部
（セラマー１６０８  東洋アドレ（株））
・メチルエチルケトン                                          １部
・トルエン                                                  ２０部【００７５】
（比較例１）
着色層用塗工液１を下記組成の着色層用塗工液Ａに変更した以外は、全て実施例１と同様にして比較例１の熱転写シートを得た。【００７６】
＜着色層用塗工液Ａ＞
・カーボンブラック                                          ５０部
（Ｃ／Ｂ＃４４  三菱ケミカル（株））
・エチレン−酢酸ビニル共重合体                              ４０部
（エバフレックス（登録商標）ＥＶ２５０  三井・デュポンポリケミカル（株））
・テルペンフェノール樹脂                                    １０部
（ＹＳポリスターＴ１００  ヤスハラケミカル（株））
・メチルエチルケトン                                          １部
・トルエン                                                  ２０部【００７７】
（比較例２）
着色層用塗工液１を下記組成の着色層用塗工液Ｂに変更した以外は、全て実施例１と同様にして比較例２の熱転写シートを得た。【００７８】
＜着色層用塗工液Ｂ＞
・カーボンブラック                                          ４０部
（Ｃ／Ｂ＃４４  三菱ケミカル（株））
・エチレン−酢酸ビニル共重合体                          ２２．５部
（エバフレックス（登録商標）ＥＶ２５０  三井・デュポンポリケミカル（株））
・テルペンフェノール樹脂                                ３７．５部
（ＹＳポリスターＴ１００  ヤスハラケミカル（株））
・メチルエチルケトン                                          １部
・トルエン                                                  ２０部【００７９】
（比較例３）
着色層用塗工液１を下記組成の着色層用塗工液Ｃに変更した以外は、全て実施例１と同様にして比較例３の熱転写シートを得た。【００８０】
＜着色層用塗工液Ｃ＞
・カーボンブラック                                          ２５部
（Ｃ／Ｂ＃４４  三菱ケミカル（株））
・エチレン−酢酸ビニル共重合体                              ４５部
（エバフレックス（登録商標）ＥＶ２５０  三井・デュポンポリケミカル（株））
・テルペンフェノール樹脂                                    ３０部
（ＹＳポリスターＴ１００  ヤスハラケミカル（株））
・メチルエチルケトン                                          １部
・トルエン                                                  ２０部【００８１】
（比較例４）
着色層用塗工液１を下記組成の着色層用塗工液Ｄに変更した以外は、全て実施例１と同様にして比較例４の熱転写シートを得た。【００８２】
＜着色層用塗工液Ｄ＞
・カーボンブラック                                          ７０部
（Ｃ／Ｂ＃４４  三菱ケミカル（株））
・エチレン−酢酸ビニル共重合体                              １８部
（エバフレックス（登録商標）ＥＶ２５０  三井・デュポンポリケミカル（株））
・テルペンフェノール樹脂                                    １２部
（ＹＳポリスターＴ１００  ヤスハラケミカル（株））
・メチルエチルケトン                                          １部
・トルエン                                                  ２０部【００８３】
（比較例５）
着色層用塗工液１を下記組成の着色層用塗工液Ｅに変更した以外は、全て実施例１と同様にして比較例５の熱転写シートを得た。【００８４】
＜着色層用塗工液Ｅ＞
・カーボンブラック                                          ５０部
（Ｃ／Ｂ＃４４  三菱ケミカル（株））
・ポリエステル樹脂                                          ３０部
（バイロン（登録商標）２００  東洋紡（株））
・テルペンフェノール樹脂                                    ２０部
（ＹＳポリスターＴ１００  ヤスハラケミカル（株））
・メチルエチルケトン                                          １部
・トルエン                                                  ２０部【００８５】
（比較例６）
着色層用塗工液１を下記組成の着色層用塗工液Ｆに変更した以外は、全て実施例１と同様にして比較例６の熱転写シートを得た。【００８６】
＜着色層用塗工液Ｆ＞
・カーボンブラック                                          ５０部
（Ｃ／Ｂ＃４４  三菱ケミカル（株））
・エチレン−酢酸ビニル共重合体                              ３０部
（エバフレックス（登録商標）ＥＶ２５０  三井・デュポンポリケミカル（株））
・合成石油樹脂                                              ２０部
（セラマー１６０８  東洋アドレ（株））
・メチルエチルケトン                                          １部
・トルエン                                                  ２０部【００８７】
（比較例７）
着色層用塗工液１を下記組成の着色層用塗工液Ｇに変更した以外は、全て実施例１と同様にして比較例７の熱転写シートを得た。【００８８】
＜着色層用塗工液Ｇ＞
・カーボンブラック                                          ３０部
（Ｃ／Ｂ＃４４  三菱ケミカル（株））
・エチレン−酢酸ビニル共重合体                              １８部
（エバフレックス（登録商標）ＥＶ２５０  三井・デュポンポリケミカル（株））
・テルペンフェノール樹脂                                    １２部
（ＹＳポリスターＴ１００  ヤスハラケミカル（株））
・キャンデリラワックス                                      ４０部
・メチルエチルケトン                                          １部
・トルエン                                                  ２０部【００８９】
（印画物の形成）
実施例１〜５、及び比較例１〜７で得られた各熱転写シートと、被転写体１としてＰＥＴ／低密度ポリエチレンの積層フィルム（大日本印刷（株））のＰＥＴ面側と重ね合わせて、溶融型熱転写プリンタ（ＳＤ３Ｃ  Ｍａｒｋｅｍ  Ｉｍａｊｅ社）を使用して、印字条件（Ｄａｒｋｎｅｓｓ：  １３０％、Ｐｒｉｎｔｅｒ  Ｓｐｅｅｄ：  １５ｍ／ｍｉｎ．）により、解像度が３００ｄｐｉのサーマルヘッドで線の太さが２ドットの文字パターン、バーコードを印字（印字された文字パターン、バーコードを総称して熱転写画像と言う）し、各実施例、及び比較例の印画物１を得た。また被転写体１としてのＰＥＴにかえて、被転写体２としてＯＰＰ／ＣＰＰ積層フィルム（大日本印刷（株））を用い、ＯＰＰ面側と重ね合わせて、同様の条件にて印字を行い、各実施例、及び比較例の印画物２を得た。なお、ＯＰＰ／ＣＰＰ積層フィルムは、ＯＰＰフィルムである２軸延伸ポリプロピレンフィルム（Ｏｒｉｅｎｔｅｄ  Ｐｏｌｙｐｒｏｐｙｌｅｎｅ）と、ＣＰＰフィルムである無延伸ポリプロピレンフィルム（Ｃａｓｔ  Ｐｏｌｙｐｒｏｐｙｌｅｎｅ）との積層フィルムである。【００９０】
（転写感度評価）
各実施例、比較例の熱転写シートを用いて得られた、各実施例、比較例の印画物１、及び印画物２を目視にて確認し、熱転写画像に抜けやカスレ部分があるかどうかを確認し、以下の評価基準に基づいて転写感度評価を行った。評価結果を表１に示す。【００９１】
「評価基準」
Ａ：被転写体１、被転写体２の双方にて印字された熱転写画像に抜けやカスレが発生していない。
Ｂ：被転写体１上に印字された熱転写画像に抜けやカスレが発生していないが、被転写体２に印字された熱転写画像に抜けやカスレが発生している。
ＮＧ：被転写体１、被転写体２の双方にて印字された熱転写画像に抜けやカスレが発生している。【００９２】
（濃度評価）
各実施例、比較例の熱転写シートを用いて得られた、各実施例、比較例の印画物１が有する熱転写画像の反射濃度を測定し、以下の評価基準に基づいて濃度評価を行った。反射濃度の測定は、反射濃度計（マクベスＲＤ−９１８  Ｘ−Ｒｉｔｅ社）により測定した。評価結果を表１に併せて示す。【００９３】
「評価基準」
Ａ：反射濃度が１．８以上。
ＮＧ：反射濃度が濃度１．８未満。【００９４】
（耐ブロッキング性評価）
各実施例、及び比較例の熱転写シートを枚葉の状態で重ね合わせ、０．１９６ＭＰａ（２ｋｇｆ／ｃｍ２）の荷重を加え、５０℃８５％ＲＨで２４時間保存を行い、以下の評価基準により耐ブロッキング性の評価を行った。評価結果を表１に併せて示す。なお、荷重放置の条件は、取り扱われる通常の保存条件よりも厳しい保存条件としたもので、強制的な促進条件である。【００９５】
「評価基準」
Ａ：ブロッキングの発生がない。
Ｂ：ブロッキングが僅かに発生。
ＮＧ：ブロッキングが大きく発生。【００９６】
（密着性評価）
各実施例、比較例の熱転写シートを用いて得られた、各実施例、比較例の印画物１、及び印画物２にテープ（Ｓｃｏｔｃｈ（登録商標）  ｔａｐｅ（ＢＫ−２４）  スリーエム社）を貼り付け、テープを剥がしたときの、印画物１、印画物２における熱転写画像の状態を確認し、以下の評価基準に基づいて密着性評価を行った。評価結果を表１に併せて示す。【００９７】
「評価基準」
Ａ：印画物１、２の双方において、熱転写画像がテープ側に移行しておらず、密着性が良好である。
Ｂ：印画物１では、熱転写画像がテープ側に移行しておらず密着性は良好であるが、印画物２では、熱転写画像の一部がテープ側に移行している。
ＮＧ：印画物１、２の双方において、熱転写画像の一部、又は全部がテープ側に移行しており、密着性が不良である。【００９８】
【表１】
2018062147.tif 000003
【００９９】
（実施例６）
着色層用塗工液１を、下記組成の着色層用塗工液６に変更して着色層を形成した以外は、全て実施例１と同様にして、実施例６の熱転写シートを得た。【０１００】
＜着色層用塗工液６＞
・カーボンブラック                                          ３０部
（Ｃ／Ｂ＃４４  三菱ケミカル（株））
・カルナバワックス                                          ２０部
（カルナバワックス２号（フレーク状））
・エチレン−酢酸ビニル共重合体                              １０部
（エバフレックス（登録商標）ＥＶ２５０  三井・デュポンポリケミカル（株））
・テルペンフェノール樹脂（ＳＰ値：９．１８）                １０部
（ＹＳポリスターＮ１２５  ヤスハラケミカル（株））
・メチルエチルケトン                                        ２０部
・トルエン                                                ２００部【０１０１】
（実施例７）
着色層用塗工液１を、下記組成の着色層用塗工液７に変更して着色層を形成した以外は、全て実施例１と同様にして、実施例７の熱転写シートを得た。【０１０２】
＜着色層用塗工液７＞
・カーボンブラック                                          ３０部
（Ｃ／Ｂ＃４４  三菱ケミカル（株））
・カルナバワックス                                          ２０部
（カルナバワックス２号（フレーク状））
・エチレン−酢酸ビニル共重合体                              １０部
（エバフレックス（登録商標）ＥＶ２５０  三井・デュポンポリケミカル（株））
・テルペンフェノール樹脂（ＳＰ値：９．３２）                １０部
（ＹＳポリスターＫ１２５  ヤスハラケミカル（株））
・メチルエチルケトン                                        ２０部
・トルエン                                                ２００部【０１０３】
（実施例８）
着色層用塗工液１を、下記組成の着色層用塗工液８に変更して着色層を形成した以外は、全て実施例１と同様にして、実施例８の熱転写シートを得た。【０１０４】
＜着色層用塗工液８＞
・カーボンブラック                                          ３０部
（Ｃ／Ｂ＃４４  三菱ケミカル（株））
・カルナバワックス                                          ２０部
（カルナバワックス２号（フレーク状））
・エチレン−酢酸ビニル共重合体                              １０部
（エバフレックス（登録商標）ＥＶ２５０  三井・デュポンポリケミカル（株））
・テルペンフェノール樹脂（ＳＰ値：８．６９）                １０部
（ＹＳポリスターＵ１１５  ヤスハラケミカル（株））
・メチルエチルケトン                                        ２０部
・トルエン                                                ２００部【０１０５】
（実施例９）
着色層用塗工液１を、下記組成の着色層用塗工液９に変更して着色層を形成した以外は、全て実施例１と同様にして、実施例９の熱転写シートを得た。【０１０６】
＜着色層用塗工液９＞
・カーボンブラック                                          ３０部
（Ｃ／Ｂ＃４４  三菱ケミカル（株））
・カルナバワックス                                          ２０部
（カルナバワックス２号（フレーク状））
・エチレン−酢酸ビニル共重合体                              １０部
（エバフレックス（登録商標）ＥＶ２５０  三井・デュポンポリケミカル（株））
・テルペンフェノール樹脂（ＳＰ値：８．８１）                １０部
（ＹＳポリスターＴ１００  ヤスハラケミカル（株））
・メチルエチルケトン                                        ２０部
・トルエン                                                ２００部【０１０７】
（実施例１０）
着色層用塗工液１を、下記組成の着色層用塗工液１０に変更して着色層を形成した以外は、全て実施例１と同様にして、実施例１０の熱転写シートを得た。【０１０８】
＜着色層用塗工液１０＞
・カーボンブラック                                          ３０部
（Ｃ／Ｂ＃４４  三菱ケミカル（株））
・カルナバワックス                                          ２０部
（カルナバワックス２号（フレーク状））
・エチレン−酢酸ビニル共重合体                              １０部
（エバフレックス（登録商標）ＥＶ２５０  三井・デュポンポリケミカル（株））
・テルペンフェノール樹脂（ＳＰ値：８．８１）                １０部
（ＹＳポリスターＴ１３０  ヤスハラケミカル（株））
・メチルエチルケトン                                        ２０部
・トルエン                                                ２００部【０１０９】
（印画物の形成）
実施例６〜１０で得られた各熱転写シートと、被転写体３としてのコート紙（Ａｖｅｒｙ３２０９  Ａｖｅｒｙ  Ｄｅｎｎｉｓｏｎ社）と重ね合わせて、溶融転写型熱転写プリンタ（Ｚｅｂｒａ１４０Ｘｉ４プリンタ  セブラ（株））を使用して、印字条件（Ｄａｒｋｎｅｓｓ：  ２４、Ｐｒｉｎｔｅｒ  Ｓｐｅｅｄ：６ＩＰＳ）により、解像度が２０３ｄｐｉのサーマルヘッドで線の太さが２ドットの文字パターン、バーコードを印字（印字された文字パターン、バーコードを総称して熱転写画像と言う）し、各実施例の印画物３を得た。【０１１０】
（密着性評価）
上記で得られた各実施例の印画物３に対し、上記密着性評価と同様の方法にて、印画物３における熱転写画像の状態を確認した。評価結果を表２に示す。【０１１１】
（耐久性評価）
上記で得られた各実施例の印画物３に対し、耐摩擦試験機（スガ試験機（株））を用い、８００ｇの負荷をかけ、ダンボール紙により、印字面を１００往復擦り、５０回毎に印画物表面を確認する事で、画像の耐久性を下記評価基準に基づいて評価した。評価結果を表２に併せて示す。【０１１２】
「評価基準」
Ａ：評価試験前後で、画像に変化がない。
Ｂ：５０往復では画像に変化が無かったものの、１００往復で画像に抜け、欠けが生じている。
Ｃ：５０往復で画像に抜け、欠けが生じている。【０１１３】
【表２】
2018062147.tif 000004
【符号の説明】
【０１１４】
１…基材
２…離型層
３…剥離層
５…着色層
１０…転写層
２０…保護層
１００…熱転写シート
【図１】
2018062147.tif 000005
【図２】
2018062147.tif 000006
【図３】
2018062147.tif 000007
【図４】
2018062147.tif 000008
【手続補正書】
【提出日】平成30年11月22日(2018.11.22)
【手続補正１】
【補正対象書類名】特許請求の範囲
【補正対象項目名】全文
【補正方法】変更
【補正の内容】
【特許請求の範囲】
【請求項１】
基材上に、前記基材から剥離可能に着色層が設けられた熱転写シートであって、
前記着色層は、前記熱転写シートの最表面に位置し、
前記着色層は、少なくとも、エチレン−酢酸ビニル共重合体、テルペンフェノール樹脂、及びカーボンブラックを含有しており、
前記着色層の総質量に対する、前記エチレン−酢酸ビニル共重合体と前記テルペンフェノール樹脂の合計質量が３５質量％以上であり、
前記着色層の総質量に対する、前記テルペンフェノール樹脂の質量が１２質量％以上３０質量％以下であり、
前記着色層の総質量に対する、前記カーボンブラックの質量が３０質量％以上６０質量％以下であることを特徴とする熱転写シート。
【請求項２】
基材上に、前記基材から剥離可能に着色層が設けられた熱転写シートであって、
前記着色層は、前記熱転写シートの最表面に位置し、
前記着色層は、少なくとも、カルナバワックス、テルペンフェノール樹脂、及び着色剤を含有しており、
前記着色層の総質量に対する、前記カルナバワックスの質量が２０質量％以上５０質量％以下であることを特徴とする熱転写シート。
【請求項３】
前記テルペンフェノール樹脂のＳＰ値が、９以上であることを特徴とする請求項２に記載の熱転写シート。
【請求項４】
前記着色層の総質量に対する、前記カーボンブラックの質量が２０質量％以上６０質量％以下であることを特徴とする請求項２又は３に記載の熱転写シート。
【請求項５】
前記基材上に、前記基材から剥離可能に転写層が設けられ、
前記転写層が、前記基材側から、剥離層、前記着色層がこの順で積層されてなる積層構成を呈していることを特徴とする請求項１乃至４の何れか１項に記載の熱転写シート。
【手続補正２】
【補正対象書類名】明細書
【補正対象項目名】０００７
【補正方法】変更
【補正の内容】
【０００７】
上記課題を解決するための本発明は、基材上に、前記基材から剥離可能に着色層が設けられた熱転写シートであって、前記着色層は、前記熱転写シートの最表面に位置し、前記着色層は、少なくとも、エチレン−酢酸ビニル共重合体、テルペンフェノール樹脂、及びカーボンブラックを含有しており、前記着色層の総質量に対する、前記エチレン−酢酸ビニル共重合体と前記テルペンフェノール樹脂の合計質量が３５質量％以上であり、前記着色層の総質量に対する、前記テルペンフェノール樹脂の質量が１２質量％以上３０質量％以下の範囲内であり、前記着色層の総質量に対する、前記カーボンブラックの質量が３０質量％以上６０質量％以下の範囲内であることを特徴とする。
【手続補正３】
【補正対象書類名】明細書
【補正対象項目名】０００８
【補正方法】変更
【補正の内容】
【０００８】
上記課題を解決するための本発明は、基材上に、前記基材から剥離可能に着色層が設けられた熱転写シートであって、前記着色層は、前記熱転写シートの最表面に位置し、前記着色層は、少なくとも、カルナバワックス、テルペンフェノール樹脂、及び着色剤を含有しており、前記着色層の総質量に対する、前記カルナバワックスの質量が２０質量％以上５０質量％以下であることを特徴とする。
【手続補正４】
【補正対象書類名】明細書
【補正対象項目名】０００９
【補正方法】変更
【補正の内容】
【０００９】
前記テルペンフェノール樹脂のＳＰ値が、９以上であってもよい。また、前記着色層の総質量に対する、前記カーボンブラックの質量が２０質量％以上６０質量％以下であってもよい。
【国際調査報告】
2018062147.tif 000009
2018062147.tif 000010
2018062147.tif 000011